ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, доломит, дополнительно содержит сульфитно-спиртовую бражку при следующем соотношении компонентов, мас.%: глина монтмориллонитовая 89,7-92,3; доломит 6,0-9,0; сульфитно-спиртовая бражка 1,3-1,7.
В таблице приведены составы шихты для производства пористого заполнителя.
Таблица
Компоненты
Состав, мас.%
1
2
3
Глина монтмориллонитовая
92,3
91,0
89,7
Доломит
6,0
7,5
9,0
Сульфитно-спиртовая бражка
1,7
1,5
1,3
Морозостойкость, циклы
25-27
25-27
22-25
В составе шихты для производства пористого заполнителя используют глины монтмориллонитовые, включающие Аl-монтмориллонит и Fe-монтмориллонит (нонтронит).
2
Компоненты сырьевой смеси дозируют в требуемых количествах. Доломит размалывают до удельной поверхности 3000-4500 см/г, добавляют глину монтмориллонитовую, сульфитно-спиртовую бражку и смешивают. Полученную шихту увлажняют до 18-20% и формуют из нее гранулы размером 20-40 мм, которые сушат до влажности не более 6% и обжигают при температуре 1000-1100°С.
Источники информации
1. SU 1161500, С04В 31/00, 1985.